La présente invention est relative à des laques et peintures réticulables à froid, à séchage ultra-rapide et à pouvoir couvrant élevé, ainsi glu'à leur procédé de fabrication, étant entendu que l'on entend par "laques et peintures" également les encres héliographiques, flexographiques et analogues. Les laques, peintures ou vernis connus conformément à l'Art antérieur, qui sont utilisés industriellement sur chatoies, nécessitent une cuisson à des températures de l'ordre de iSO0C pendant 30 à 45 minutes, pour obtenir la dureté et l'adhérence voulues sur divers supports qui comportent généralement, principalement lorsqu'il s'agit de métaux, une couche d'apprit (wash primer) sur laquelle sont appliquées les couches de laque, peinture ou vernis, dont l'accrochage optimum est assuré par l'intermédiaire de cette couche d'appret. Il s'agit généralement de laques glycérophtaliques contenant des résines thermodurcissables en milieux solvants, auxquelles sont fréquemment associées des huiles plus ou moins oxydables qui prolongent la durée du séchage et ne permettent pas une manipulation rapide des pièces rev8tues de ces peintures et laques. L'on connatt également des peintures et laques dites cellulosiques qui, si elles sèchent plus vite, présentent un certain nombre d'inconvénients qui limitent leurs possibilités d'utilisation, notamment en raison de leur manque de souplesse, de leur mauvais accrochage sur certains supports, tels que métaux, en particulier si ceux-ci n'ont pas subi de préparation préalable, et de leur résistance médiocre aux agents chimiques. La présente invention a pour but de pourvoir à des laques et peintures à pouvoir couvrant élevé et à séchage ultra-rapide, qui répondent mieux aux nécessités de la pratique que les laques et peintures précédemment proposées conformément à l'Art antérieur, notamment en ce qu'elles sèchent très rapidement sans qu'il soit nécessaire de leur faire subir une cuisson, en ce qu'elles présentent des propriétés mécaniques, notamment des propriétés de souplesse, d'adhérence, de résistance aux chocs, ainsi qu'une résistance aux agents chimiques, excellentes, en ce qu'elles sont dépourvues de toxicité, contrairement aux peintures qui sont séchées par cuisson en émettant des vapeurs toxiques, en ce qu'elles présentent des propriétés d'accrochage telles qu'elles peuvent Btre appliquées sur des Surfaces métalliques sans avoir à préparer ces dernières par l'interposition de sous-couches primaires, etc... La présente invention a pour objet des laques et peintures à pouvoir couvrant élevé et à séchage ultra-rapide, caractérisées en ce qu'elles sont essentiellement constituées par l'association de pigments organiques ou minéraux appropriés, solubles ou dispersables dans des solvants adéquats, avec un liant contenant de la nitrocellulose réticulable, portant éventuellement des groupes hydroxyles, et un agent de réticulation tel qu'un polyisocyanate organique, aliphatique ou aromatique, dissous dans des solvants organiques appropriés, et eux-memes éventuellement associés à des résines prises dans le groupe qui comprend, notamment, les résines acryliques, copolymères ou homopolymères hydroxylées ou non, les résines polyuréthanes, les résines polyesters, les esters de collophane modifiés polyesters, les dérivés d'anhydride phtalique modifiés polyesters, les butyluréthanes, les résines alkydes, les résines vinyliques homo- ou copolymères, les résines abiétiques, les résines chlorées, les dérivés terpéniques, les résines de pétrole, de coumarone-indène, les résines cétoniques, les caoutchoucs chlorés solubles dans les esters, les résines formophénoliques, les résines maléiques, utilisés seuls ou associés entre eux. Selon un mode de réalisation avantageux des laques et peintures conformes à la présente invention, celles-ci contiennent un agent tensio-actif tel que, notamment, un acétobutyrate de cellulose ou de saccharose. Selon un autre mode de réalisation avantageux des laques et peintures conformes à la présente invention, celles-ci contiennent un produit facilitant leur étalement à 11 application et réduisant la formation de bulles ou de cratères dans la couche de laque ou peinture, tout en accélérant la durée du processus de mise hors poussière des surfaces peintes, ledit produit étant, de préférence, choisi dans le groupe qui comprend les esters d'acides gras et les huiles de silicones. Conformément à l'invention, les pigments sont avantageusement constitués par des pigments en poudre ou en flocons, comprenant esessentiellement des colorants,organiques ou minéraux, pré-enrobés dans des substances telles que résines dures,collophanes,acéto chlorures,nitrocellulosesplastifiXes,résines abiétiques,caoutchoucs chlorés ou polyamides, connus en eux-mêmes. Selon une disposition avantageuse de l'objet de l'invention, les pigments sont présents dans la composition de la laque ou peinture, dans une proportion comprise entre 5 et 20 % en poids du poids total de la composition. Selon un mode de réalisation avantageux des laques et peintures conformes à la présente invention, celles-ci contiennent des plastifiants, pris, notamment, dans le groupe qui comprend les phosphates, les phtalates, les lactates, les adipates, l'huile de ricin, les plastifiants polymères, les esters vinyliques ou les composés phénoliques chlorés. Selon encore un autre mode de réalisation avantageux des laques et peintres conformes à la présente invention,celles-ci contiennent un agent de matage,qui peut avantageusement etre pris dans le groupe qui comprend des cires de polyéthylène,des acides siliciques ou silices colloidales et tous autres produits de matage tels que, par exemple, le "Polymere UF" produit par CYBA-GEIGY. -Conformément à l'invention, la nitrocellulose réticulable est présente dans la composition de laque ou peinture dans une proportion comprise entre 5 et 25 % en poids du poids total de la composition, tandis que agent de réticulation tel que polyisocyanate, est présent dans une proportion comprise entre 5 et 20 % en poids du poids total de la composition, les solvants représentant de 40 à 80 % en poids du poids total de la composition. La présente invention a également pour objet un procédé de préparation des laques et peintures conformes à la présente invention, qui consiste à préparer une solution de nitrocellulose dans des solvants organiques appropriés, contenant éventuellement une ou plusieurs résines prises dans le groupe qui comprend notamment les résines acryliques, copolymères ou homopolymères, hydroxylées ou non, les résines polyuréthanes, les résines polyesters, les esters de collophane modifiés polyesters, les dérivés d'anhydride phtalique modifiés polyesters, les butyluréthanes, les résines alkydes, les résines vinyliques homo- ou copolymères, les résines abiétiques, les résines chlorées, les dérivés terpéniques, les résines de pétrole, de coumarone-indène, les résines cétoniques, les caoutchoucs chlorés solubles dans les esters, les résines formophénoliques, les résines maléiques, utilisés seuls ou associés entre eux, ladite solution contenant également, éventuellement, un agent tensio-actif et/ou un agent réducteur de la formation de bulles et/ou un plastifiant et/ou u n a g e n t d e m a t a g e et/ou u n catalyseur de durcissement, à y incorporer des pigments colorants représentant de 5 à 20% en poids du poids total de la composition prête à appliquer, puis à introduire dans le mélange obtenu, l'a- gent de réticulation de la nitrocellulose en solution dans des solvants appropriés. Selon un mode de réalisation avantageux du procédé objet de la présente invention, l'agent de réticulation est introduit dans le mélange de pigments et de nitrocellulose,avant utilisation de la laque ou peinture pour l'application sur des surfaces à peindre. Selon un autre mode de réalisation avantageux du procédé objet de la présente invention, l'agent de réticulation essentiellement constitué par un polyisocyanate, est introduit dans le mélange de pigments et de nitrocellulose hydroxylée,lors de la fabrication de la laque ou de la peinture, auquel cas le rap port entre les groupements fonctionnels du polyisocyanate et de la nitrocellulose est compris entre 1,4 et 8,0. Pour la mise en oeuvre de la présente invention, l'on opère, de préférence, dans les conditions suivantes L'on prépare tout d'abord une composition douée de propriétés de liant, pour l'obtention d'une laque ou d'une peinture conforme à la présente invention ; une telle composition contient comme constituants essentiels une nitrocellulose réticulable et un polyisocyanate, qui réalise la réticulation de la nitrocellulose lors de l'application de cette dernière sur les surfaces à peindre. La nitrocellulose, dont on utilise, conformément à la présente invention, les propriétés siccatives, présente un indice d'hydroxyle qui est au moins égal à 20-25 et est de préférence de l'ordre de 80 et meme plus.Il est même possible d'utiliser des nitrocelluloses non hydroxylées, mais ceci généralement au détriment de la résistance des laques et peintures préparées ultérieurement à partir de ces liants, aux agents chimiques, et, dans une certaine mesure, au détriment de leur vitesse de séchage. Il y a, toutefois, lieu de mentionner que le choix de nitrocelluloses plus ou moins hydroxylées permet de préparer des laques et peintures dont on p e u t faire varier à volonté certaines propriétés ; c' est ainsi, en particulier, que dans le cas de la fabrication des laques et peintures en un seul corps, c'est-à- dire en incorporant l'agent de réticulation lors de la fabrication proprement dite, et non au moment de l'utilisation, de la laque ou peinture, on a intér8t à mettre en oeuvre des nitrocelluloses à faible teneur en hydroxyles afin d'assurer dans le mélange un excès de polyisocyanates libres par rapport aux fonctions -OH de la nitrocellulose, un tel excès permettant de conférer aux laques et peintures obtenues les propriétés de dureté, de brillance et de résistance aux agents chimiques souhaitées, tout en en autorisant la fabrication en un seul corps. La nitrocellulose est présente dans la composition finale dans une proportion comprise entre 5 et 25%, alors que le polyisocyanate organique, aliphatique ou aromatique, y est présent à raison de 5 à 20% du poids total de la composition. La nitrocellulose est, en outre, avantageusement associée à d'autres composants, qui améliorent encore les propriétés de la composition finale ; c'est ainsi qu'elle est associée à un ou plusieurs des composants suivants - des résines d'accrochage plus ou moins réactives, qui peuvent étre des résines acryliques hydroxylées, des polyuréthanes, des polyesters, des esters de collophane modifiés polyesters, des butyluréthanes, certaines résines alkydes, réactives ou non, ou encore des dérivés d'anhydride phtalique modifiés polyesters, lesquelles résines améliorent les propriétés d'accrochage de lalaque ou peinture sur la surface peinte.Ces résines sont présentes dans une proportion comprise entre 2 et 30%, et peuvent être utilisées en mélanges, comprenant, notamment, des butyl-^ uréthanes et des esters de collophane modifiés polyesters, en proportions relatives variables, ou des mélanges de ces deux résines ou de l'une d'entre elles avec des résines acryliques, de préférence réticulables, ou avec des dérivés d'anhydride phtalique modifiés polyesters, par exemple.En augmentant la proportion de ces résines d'accrochage dans le mélange, lton augmente les propriétés d'accrochage et la souplesse de la laque ou peinture finale, mais l'on augmente en meme temps la durée de séchage et de mise hors poussière de la laque ou peinture ; la possibilité de faire varier la proportion des résines d'accrochage dans le mélange permet de faire varier certaines des propriétés de la laque ou peinture finale obtenue. - des résines de charge, inertes, choisies, de préférence, parmi les résines acryliques, abiétiques, vinyliques, qui élèvent la teneur totale en extrait sec de la composition, et parmi lesquelles le méthacrylate de méthyle est préféré pour sa souplesse, qui améliore la plasticité de la laque ou peinture obtenue et l'adhérence du feuil, ainsi que pour sa fluidité à des concentra tions relativement élevées ; parmi de telles résines, l'on peut également mentionner certains acéto-chlorures, certains copoly mères ou homopolymères vinyliques ou acryliques, tels que l'iso- butyléther et l'acrylate de vinyle, certaines résines chlorées ou des dérivés terpéniques,ouencore des résinés dé pétrole, de- coumarone-indène,des résines cétoniques,des caoutchoucs chlorés solubles dans les esters,des résines formophénoliques ou maléiques,qui conviennent également à l'usage dans le cadre de la présente invention. - des agents réduisant ou meme empêchant la formation de bulles ou de cratères lors de l'application de la laque ou pein ture, tout en facilitant l'étalement de cette dernière et en accélérant le processus de mise hors poussière des surfaces peintes, notamment des acides gras ou des huiles de silicones. - des agents tensio-actifs, notamment des acétobutyrates de cellulose ou de saccharose, qui augmentent la teneur en extrait sec de la composition, sans altérer la viscosité totale. La nitrocellulose et le polyisocyanate, ainsi que les autres constituants qui leur sont éventuellement associés, sont dissous dans des solvants appropriés qui peuvent être choisis parmi les esters et les cétones ou leurs mélanges combinés, de manière à obtenir la meilleure viscosité finale et une vitesse de vaporisation favorisant un séchage le plus rapide possible, ainsi qu'une tension de surface parfaite. Bien que les solvants aromatiques ou chlorés répondent en majeure partie à ces critères-, l'on préfère néanmoins les exclure au profit de solvants non toxiques, permettant ainsi l'obtention de laques et peintures non toxiques. L'on utilise donc de préférence les acétates de butyle, de méthoxybutyle, d'isopropyle, seuls ou en mélanges. Le solvant (ou mélange de solvants) représente généralement 40 à 80 du poids de la composition totale. Les pigments incorporés au liant qui vient d'être décrit ci-dessus, sont des pigments organiques ou minéraux disponibles dans le commerce, qui sont introduits dans le liant sous forme de chips ou de poudre solubles dans les solvants utilisés pour la préparation du liant, sans qutil soit besoin de les broyer au cylindre. L'on utilise de préférence, mais non limitativement, des colorants pré-enrobés dans diverses substances, qui peuvent être des résines dures, des collophanes, des acétochlorures, des nitrocelluloses plastifiées, des résines abiétiques hydrogénées, des caoutchoucs chlorés ou des polyamides, ces trois derniers enrobages étant choisis dans les cas où l'on peut envisager l'utilisation de solvants benzéniques ou chlorés. En fonction des nécessités, le taux de pigment pur peut varier de 10 à 80 % du poids total comprenant le produit d'enrobage et le plastifiant, ce qui a pour conséquence de nécessiter un ajustement des proportions pigment/liant en fonction du coloris introduit. C'est ainsi, par exemple, que pour la fabrication d'une laque noire ultra-brillante à pouvoir couvrant élevé, l'introduction, par exemple, d'un pigment composite [tel que celui dénommé "Noir 22 B" produit par les Etablissements CONVERS, France] comprenant 13 % de carbone black, 65 % de nitrocellulose de viscosité 1/2 et 22 % de dibutyl phtalate, dans une proportion comprise entre 5 et 8 % en poids de la composition totale, est suffisante pour obtenir une laque présentant le pouvoir couvrant et la brillance souhaités, tandis qu' il faudra deux ou trois fois plus de pigment composite blanc, pour obtenir des résultats comparables (en ce qui concerne la brillance et le pouvoir couvrant). L'on peut utiliser à la place des pigments pré-enrobés,des pigments en poudre de type classique, préalablement broyés dans un broyeur à cylindres ou à boulets, dans la masse des résines compactes telles que le butyluréthane, l'acétobutyrate et/ou lester de collophane. Le polyisocyanate, dissous dans les solvants mentionnés plus haut, est ajouté au mélange de nitrocellulose à laquelle sont éventuellement associés d'autres composants, et de pigments, en milieu solvant organique, soit en cours de fabrication, en respectant les conditions énoncées plus haut, soit au moment de l'application de la laque ou peinture, à un prémélange constitué par la solution dbnt les constituants essentiels sont la nitrocellulose et les pigments. La réticulation peut être améliorée et accélérée par l'adjonction au polyisocyanate, d'un catalyseur avantageusement constitué par un sel métallique tel que l'octoate d'étain ou le dilaurate de dibutylétain, qui non seulement accélère le séchage, mais augmente la dureté du feuil réticulé obtenu, ainsi que la résistance de ce dernier aux agents chimiques. Les laques et peintures conformes à la présente invention sont avantageusement fabriquées comme suit L'on introduit dans un appareillage approprié, connu en lui-même, tel qu'une cuve munie d'un turbo-agitateur à 1400 tours/minute environ, par exemple, le mélange de base qui comprend la nitrocellulose, associée à divers autres composants, pris parmi ceux mentionnés plus haut, en milieu solvant constitué, par exemple, par un mélange 50/50 d'acétate d'isopropyle et d'acétate de butyle , puis l'on introduit, sous agitation et progressivement, le pigment composite.Au bout de trente minutes d'agitation, l'on obtient une solution homogène, à laquelle on ajoute, soit en cours de fabrication, soit avant utilisation pour application sur une surface à peindre, une solution d'un polyisocyanate aromatique ou aliphatique, dosé en fonction du résultat final recherché, dans un milieu solvant approprié. L'on obtient ainsi un mélange homogène, de viscosité moyenne qui convient parfaitement pour l'application à la brosse, qui présente un pouvoir couvrant élevé et sèche à la température ambiante en l'espace de dix minutes. Ce mélange convient également parfaitement au pistolage pneumatique haute-pression, moyennant un ajustement éventuel de la viscosité, et donne lieu à une laque séchant en moins de cinq minutes à l'air libre.En diluant le mélange ci-dessus à 30-1000 dans un milieu solvant approprié, l'on obtient une laque pouvant être utilisée sur des channes de pistolage à basse pression. La durée de vie en pot de ces mélanges, qui ne provoquent aucun engorgement' des buses, est de plusieurs jours en récipient fermé. L'aspect de surface très brillant de la laque ou peinture lui est conféré par le liant qu'elle comprend. Il est possible de réduire ou d'éliminer cet aspect brillant par incorporation d'agents de matage appropriés, tels que les cires de polyéthylène, la silice colloSdale ou d'autres produits de matage appropriés. Les laques et peintures conformes à la présente invention peuvent être appliquées par tous moyens appropriés, notamment au pinceau, par brossage, par pistolage, par cliché tramé, etc... Le mode d'application peut comprendre l'application préalable d'une solution d'agent de réticulation,suivie de l'application de la solution contenant les pigments, la nitrocellulose réticulable, et, éventuellement, les autres résines mentionnées plus haut, ou, à l'inverse, l'application préalable de cette dernière solution, suivie de l'application d'une couche de solution d'agent de réticulation. Dans le cas où les laques sont destinées à être utilisées en tant que produits cosmétiques, elles peuvent avantageusement être additionnées de vitamines, d'oligo-éléments, d'huiles adoucissantes,etc..destinés à renforcer les substrats qui les portent, tels qu'ongles, par exemple. Outre les dispositions qui précèdent, l'invention comprend encore d'autres dispositions, qui ressortiront de la description qui va suivre. La présente invention vise tout particulièrement les nouvelles laques et peintures à pouvoir couvrant élevé et à séchage ultra-rapide et leur procédé de fabrication, conformes aux dispositions qui précèdent, ainsi que les moyens propres à leur réalisation et à leur mise en oeuvre et les pièces et produits recouverts desdites laques ou peintures. L'invention sera décrite de façon plus détaillée dans le complément de description qui va suivre, dans lequel on trouvera des exemples de compositions conformes à l'invention. Il doit entre bien entendu, toutefois, que ces exemples sont donnés uniquement à titre d'illustration de l'objet de l'invention, dont ils ne constituent en aucune manière une limitation. EXEMPLES EXEMPLE i - Composition de laque A - MElange de Base : Nitrocellulose réticulable 15,00 % (Indice -OH : 80) Acétobutyrate de cellulose 1,50 % Butyluréthane 2,00 % Ester de collophane modifié polyester 3,00 % Ester d'acide gras 1,50 % Méthacrylate de butyle 2,50 % Solvants : acétate d'isopropyle 30,00 % acétate de butyle 17,50 % B - Pigment composite (Carbone black) 8,00 % C - Polyisocyanate aliphatique en solution à 75% dans l'acétate d'éthyle 20,00 % EXEMPLE 2 - Composition de laque A - Mélange de base :Nitrocellulose hydroxylée (Indice -DH : 80) 12,50 % Solvants 49,00 % Acétobutyrate de cellulose 1,50 % Méthacrylate de méthyle hydroxylé à 60% dans l'acétate d'éthylglycol 21,00 % Résines non réactives 10,00 % Polyéthylèneglycol 4,00 % Azurant optique Agent anti-bulles Agent mouillant ) 2,00 % Agent anti-W, etc...) B - Pigment composite 20,00 % C - Agent de réticulation :Polyisocyanate 10,00 - 20,00 % Catalyseur 0,30 % EXEMPLE 3 - Composition de laque A - Mélange de base Solvants 52,00 % Nitrocellulose hydroxylée 10,00 % Acétobutyrate de saccharose 3,00 % Résine polyuréthane-polyester ramifiée 7,00 % Résine polyuréthane-polyester 1 inéaire 14,00 % Agents anti-bulles, anti blocking, anti-oxygène, ) 2,00 % anti-W, etc... B - Piment composite 12,00 % C - Agents de réticulation : Polyisocyanate 10,00 -20,00 % Dilaurate de dibutyl étain 0,30 % Les propriétés des laques conformes aux exemples 1 et 2 qui précèdent, ont été testées. Les résultats- obtenus sont réunis dans le Tableau qui va suivre T A B L E A U L A Q U E N 1 L A Q U E N 2 Extrait Sec Extrait Sec ) Résines totales = 31% en poids Résines ) =37% en poids du liant du liant Dans les deux cas, dilution à 75% Total Résines hy- Total Résines 250 325 dans Acétate de butyle + Acétate droxylées = hydroxylées = 1000 1000 d'isopropyle - 50/50 Pigments 10% en poids Pigments 14% en poids après réticulation du liant du liant Réticulation par un polyisocyana- Réticulation par un polyte aromatique à 75% dans l'acéta- isocyanate aromatique à te d'éthyle, présent à 75% dans l'acétate d'éthyle présent à 3% 7% 5% 10% Etalement + tension de surface bon bon bon bon Pouvoir couvrant bon bon bon bon Séchage très rapide très rapide rapide rapide Brillance excellente excellente très bonne très bonne Souplesse médiocre médiocre excellente très bonne Résistance rayure faible excellente faible excellente Résistance aux chocs faible assez bonne excellente très bonne Accrochage/métal non traité bonne très bonne moyenne assez bonne Accrochage/Plastiques (Polyéthylène (traité bonne très bonne mauvaise assez faible (PCV bonne excellente bonne très bonne TABLEAU (suite) L A Q U E N 1 L A Q U E N 2 Extrait Sec Extrait Sec ) Résines totales = 31% en poids Résines ) =37% en poids Dans les deux cas, dilution à 75% du liant du liant dans Acétate de butyle + Acétate Total Résines hy- Total Résines 250 325 d'isopropyle - 50/50 droxylées = hydroxylées = 1000 1000 après réticulation Pigments 10% en poids Pigments 14% en poids du liant du liant Réticulation par un polyisocya- Réticulation par un polynate aromatique à 75% dans isocyanate aromatique à 75% l'acétate d'éthyle, présent à dans l'acétate d'éthyle, présent à 3% 7% 5% 10% (Acétone nulle mauvaise assez bonne bonne (Esters nulle mauvaise assez bonne bonne Résistance Solvant (Essence minérale excellente excellente excellente excellente (Huile excellente excellente excellente excellente (Alcool excellente excellente excellente excellente Mercurochrome insensible insensible insensible insensible Il ressort de ce Tableau, comme de la description qui précède que, quels que soient les modes de mise en oeuvre, de réalisation et d'application adoptés, l'on obtient des laques et peintures à pouvoir couvrant élevé et à séchage ultra-rapide à l'air libre et à la température ambiante, qui présentent par rapport aux laques et peintures antérieurement connues, des avantages importants et notamment - un séchage ultra-rapide des enductions qui sont hors poussière et manipulables dans les cinq minutes suivant leur application, ceci à l'air libre etc température ambiante. - un pouvoir couvrant très élevé permettant le plus souvent de travailler en une seule couche, tenant compte du fait que la rapidité de séchage réduit considérablement les effets de coulure, et autorise un dépôt important en un seul passage. - suppression totale du passage en étuves ou fours chauds, ce qui implique un accroissement considérable de la production sur chaînes automatiques ainsi qu'une économie totale de thermies (une laque thermo-durcissable classique nécessitant gEné- ralement un séjour de 30 à 45 minutes à 1800C pour assurer son séchage). - après réticulation totale à l'air libre, on peut atteindre une dureté équivalente à celle. dùn - émail vitrifié, ainsi que les qualités physiques et mécaniques qui s'y rattachent : accrochage aux supports et dureté de surface très élevés, ainsi qu'une haute résistance aux agents extérieurs, et aux solvants. - la possibilité pour l'utilisateur de régler à son gré ses paramètres, en variant la quantité d'agent réticulant, de 0,5 à 20%, étant entendu qu'une élévation du taux de celui-ci correspond à un accroissement de l'accrochage, de la brillance et de la dureté de surface, aux dépens de la résistance aux chocs. - le temps de vie en pot du mélange dépasse cinq jours. - elles peuvent être appliquées de façon très satisfaisante sur tous matériaux, métaux traités ou non, bois, cuir, certains plastiques, minéraux et verrerie , en faisant varier le taux de réticulation en fonction de chaque cas d'espèce. - elles peuvent être appliquées par tous systèmes manuels ou mécaniques tels que pistolet pneumatique à basse ou haute pression3 filmeuse à rideau, et même sur chaînes magnétiques, du fait de leur polarité avant réticulation. - elles sont exemptes de toute trace de solvants aromatiques ou chlorés, toxiques, ce qui assure une hygiène du travail conforme à la législation en vigueur. - leur fabrication est rationnelle et rapide, du fait de la suppression de l'opération de broyage au cylindre Ainsi que cela ressort de la description ci-dessus, l'invention ne se limite nullement à ceux de ses modes de mise en oeuvre, de réalisation et d'application qui viennent d'être décrits de façon plus explicite ; elle en embrasse, au contraire, toutes les variantes qui peuvent venir à l'esprit du technicien en la matière, sans s'écarter du cadre, ni de la portée, de la présente invention. REVENDICATIONS i Laques et peintures à pouvoir couvrant élevé, à séchage ultra-rapide et à durée de vie en pot prolongée, conte nant un agent de réticulation tel qu'un polyisocyanate organique, aliphatique ou aromatique, lesquelles sont caractérisées en ce qu'elles sont essentiellement constituées par l'associa tion de pigments organiques ou minéraux appropriés, solubles ou dispersables dans des solvants adéquats, avec un liant qui comprend, outre le polyisocyanate susdit, dissous dans des solvants organiques appropriés, une nitrocellulose réactive réti culable, portant des groupements hydroxyles, elle-même associée à une ou plusieurs résines d'accrochage réactives prises dans le groupe qui comprend notamment des résines acryliques hydroxylées, des esters de collophane modifiés polyesters, des carbamide -esters, des résines alkydes, des dérivés d'anhydride phtalique modifiés polyesters, et éventuellement des polyuréthanes et des polyesters, à une ou plusieurs résines de char ge inertes choisies dans le groupe qui comprend notamment des résines acryliques, abiétiques, vinyliques, des acéto-chlorures, des copolymères ou des homopolymères vinyliques ou acryliques, des résines chlorées, des dérivés terpéniques, des résines de pétrole,de coumarone-indène, des resines cétoniques, des caoutchoucs chlorés solubles dans les esters, des résines formophénoliques ou maléiques. 2 - Laques et peintures selon la Revendication 1, carac térisées en ce qu'elles contiennent un agent tensio-actif tel que, notamment, un acétobutyrate de cellulose ou de saccharose. 30- Laques et peintures selon la Revendication 1, carac -térisées en ce qu'elles contiennent un produit facilitant leur étalement à l'application et réduisant la formation de bulles ou de cratères dans la couche de laque ou peinture, tout en accélérant la durée du processus de mise hors poussière des surfaces peintes, ledit produit étant, de préférence, choisi dans le groupe qui comprend les esters d'acides gras et les huiles de silicones. 40- Laques et peintures selon la Revendication 1, caractérisées en ce que les pigments sont avantageusement constitués par des pigments en poudre ou en flocons, comprenant essentiel lement des colorants, organiques ou minéraux, préenrobés dans des substances telles que résines dures, collophanes, acéto chlorures, nitrocelluloses plastifiées, résines abiétiques, caoutchoucs chlorés ou polyamides, connus en eux-m8mes. 5 - Laques et peintures selon l'une quelconque des Revendications 1 à 4, caractérisées en ce que les pigments sont présents dans la composition de la laque ou peinture dans une proportion comprise entre 5 et 20 % en poids du poids total de la composition. 6 - Laques et peintures selon l'une quelconque des Revendications 1 à 5, caractérisées en ce qu'elles contiennent des plastifiants, pris, notamment, dans le groupe qui comprend les phosphates, les phtalates, les lactates, les adipates, l'huile de ricin, les plastifiants polymères, les esters vinyliques ou les composés phénoliques chlorés. 7 - Laques et peintures selon l'une quelconque des Revendications 1 à 6, caractérisées en ce qu'elles contiennent un agent de matage, qui peut avantageusement être pris dans le groupe qui comprend des cires de polyéthylène, des acides siliciques ou silices colloïdales et tous autres produits de matage. 8 - Laques et peintures selon l'une quelconque des Revendications 1 à 7, caractérisées en ce que la nitrocellulose réticulable est présente dans la composition de laque ou peinture dans une proportion comprise entre 5 et 25 % en poids du poids total de la composition. 90- Laques et peintures selon l'une quelconque des Revendications 1 à 8, caractérisées en ce que l'agent de réticulation tel que polyisocyanate, est présent dans une proportion comprise entre 5 et 20 % en poids du poids total de la composition. 100- Laques et peintures selon l'une quelconque des Revendications 1 à 9, caractérisées en ce que les solvants représentent de 40 à 80 % en poids du poids total de la composition. 11 - Laques et peintures selon l'une quelconque des Revendications 1 à 10, caractérisées en ce qu'elles contiennent un catalyseur d'accélération de la réticulation constitué par un sel métallique pris dans le groupe qui comprend notamment l'octoate d'étain et le dilaurate de dibutylétain. 120- Procédé de préparation de laques et de peintures, caractérisé en ce que l'on prépare une solution de nitrocellulose réactive portant des groupes hydroxyles, dans des solvants organiques appropriés, contenant une ou plusieurs résines d'accrochage prises dans le groupe qui comprend notamment des résines acryliques hydroxylées, des esters de collophane modifiés polyesters, des carbamide -esters, des résines alkydes réactives, des dérivés d'anhydride phtalique modifiés polyesters et éventuellement des polyuréthanes et des polyesters et contenant en outre une ou plusieurs résines de charges inertes, prises dans le groupe qui comprend notamment des résines acryliques, abiétiques, vinyliques, des acéto-chlorures, des copolymères ou des homopolymères vinyliques ou acryliques,des résines chlorées, des dérivés terpéniques, des résines de pétrole, de coumarone-indène, des résines cétoniques, des caoutchoucs chlorés solubles dans les esters, des résines formophénoliques, des résines maléiques, ladite solution contenant également, éventuellement, un agent tensio-actif et/ou un agent de réduction de la formation de bulles et/ou un plastifiant et/ou un agent de matage et/ou un catalyseur de réticulation, après quoi l'on incorpore à la solution formée, des pigments colorants organiques ou minéraux, représentant de 5 à 20 % en poids du poids total de la composition prote à appliquer, puis l'on introduit dans le mélange obtenu un agent de réticulation de la nitrocellulose, tel que polyisocyanate,en solution dans des solvants appropriés. 13 - Procédé selon la Revendication 12, caractérisé en ce que l'agent de réticulation est introduit dans le mélange de pigments et de nitrocellulose, juste avant utilisation de la laque ou peinture pour l'application sur des surfaces à peindre. 140- Procédé selon la Revendication 12, caractérisé en ce que l'agent de réticulation essentiellement constitué par un polyisocyanate, est introduit dans le mélange de pigments et de nitrocellulose hydroxylée, lors de la fabrication de la laque ou de la peinture, auquel cas le rapport entre les groupements fonctionnels du polyisocyanate et de la nitrocellulose est compris entre 1,4 et 8,0. 15 - Procédé selon la Revendication 12, caractérisé en ce que l'agent de réticulation dissous dans un solvant approprié est appliqué sur la surface à peindre, la solution de pigments et de nitrocellulose éventuellement additionnée de résines, selon la Revendication 12, étant appliquée sur la couche d'agent de réticulation. 16 - Procédé selon la Revendication 12, caractérisé en ce que la solution de pigments et de nitrocellulose éventuellement additionnée de résines, selon la Revendication 12, est appliquée sur la surface à peindre, l'agent de réticulation dissous dans un solvant approprié étant appliqué sur la couche de pigments et de nitrocellulose.